(57)【要約】【課題】触媒が精製の場所で使用準備に到達する、すなわち、硫化されかつ活性化させられ、窒素と共に充填され、従来技術における場合のように反応器において触媒の硫化により活性化を実行する必要性がない、方法を提案する。【解決手段】本発明は、１００℃未満の温度で、アンモニアであるかまたはアンモニアに分解され得る化合物である、少なくとも１種の塩基性窒素含有化合物と接触させることによって窒素を導入する段階であって、前記化合物は、０．５〜１０重量％（Ｎに関して表される）の割合で導入される、段階、および少なくとも２５０℃の温度での水素および硫化水素を含有するガスによる硫化／活性化段階であって、前記窒素含有化合物を導入する段階の前に行われる、段階を含み、得られた触媒は、任意に乾燥させられる、方法に関する。【選択図】なし【特許請求の範囲】
【請求項１】
少なくとも１種の水素化相と、酸部位を含有する少なくとも１種の無定形シリカ−アルミナまたはゼオライトとを含有する触媒の現場外処理方法であって、
−  １００℃未満の温度で、アンモニアまたはアンモニアに分解し得る化合物である少なくとも１種の塩基性の窒素含有化合物と接触させることによって窒素を導入する段階であって、前記化合物は、０．５〜１０重量％（Ｎに関して表される）の割合で導入される、段階と、
−  少なくとも２５０℃の温度での水素および硫化水素を含有するガスによる硫化／活性化段階であって、前記窒素含有化合物を導入する段階の前に行われる、段階と、
を含み、
−  得られた触媒が任意に乾燥させられる、方法。
【請求項２】
不動態化は、水素下、少なくとも２５０℃での熱処理によって達成される、請求項１に記載の方法。
【請求項３】
任意に乾燥させられた触媒は、反応器に充填され、不動態化は、反応器中で達成される、請求項１または２に記載の方法。
【請求項４】
硫黄および窒素は、得られた触媒が５〜２５重量％のＳおよび０．１〜１０重量％のＮ、好ましくは８〜１５重量％のＳおよび１〜５重量％のＮを含有するように、導入される、請求項１〜３のいずれか１つに記載の方法。
【請求項５】
水素化相として、触媒は、第VIB族の少なくとも１種の元素および第VIII族の少なくとも１種の非貴金属を含有する、請求項１〜４のいずれか１つに記載の方法。
【請求項６】
触媒はゼオライトを含有する、請求項１に記載の方法。
【請求項７】
触媒は、水素化分解触媒である、請求項１〜６のいずれか１つに記載の方法。
【請求項８】
ゼオライトは、Ｙゼオライトである、請求項１〜７のいずれか１つに記載の方法。
【請求項９】
窒素含有化合物は、水に溶解性であるアミンの群の中から選択される、請求項１〜８のいずれか１つに記載の方法。
【請求項１０】
窒素含有化合物は、溶媒、好ましくは水の存在下での乾式含浸によって導入され、その後、触媒は乾燥させられる、請求項１〜９のいずれか１つに記載の方法。
【請求項１１】
触媒は、新しい触媒であるか、または、再生された触媒である、請求項１〜１０のいずれか１つに記載の方法。
【請求項１２】
窒素を導入する段階は、水素の非存在下において行われる、請求項１〜１１のいずれか１つに記載の方法。
【請求項１３】
炭化水素供給原料の転換方法における、請求項１〜１２のいずれか１つに記載の処理方法によって得られた触媒の使用。
【請求項１４】
水素化分解方法における請求項１３に記載の使用。
【発明の詳細な説明】
【技術分野】
【０００１】
本発明は、触媒、具体的には、水素化分解触媒の処理方法に関する。この触媒は、水素化機能（hydrogenation function）および酸機能（acid function）を備える。
【０００２】
この処理は、触媒を硫化し、触媒の水素化機能を活性化させ、触媒の酸機能を不動態化させる。この不動態化は、水素化分解装置の始動期間の間に、速すぎて制御し難い分解反応を妨げるように酸部位（acid site）の水素化分解活性を低減させる工程からなる。このように処理された触媒は、熱暴走（heat excursion）の危険性なく、かつ良好な性能を保証しながら急速に始動され得る。本発明は、特に、ゼオライトを含む水素化分解触媒、すなわち、最も酸性であり、従って最も反応性であり、従って、始動が難しい触媒に関する。
【背景技術】
【０００３】
石油供給原料を水素化分解するための方法および触媒は広く知られている。それらによって、種々の重質供給原料、特に、真空蒸留物（真空ガスオイル（vacuum gas oil：ＶＧＯ）をより軽質でありかつより水素化された生成物に転化させることが可能である。
【０００４】
水素化分解触媒は、水素化機能と酸機能（または分解機能）の両方を備える。
【０００５】
水素化機能は、ほとんどの場合、第VIB族の少なくとも１種の元素（好ましくは、Ｍｏ、Ｗ）および第VIII族の少なくとも１種の非貴金属元素（好ましくはＣｏ、Ｎｉ）の混合型硫化物によって保証される。
【０００６】
分解機能は、酸部位に由来し、この酸部位は、無定形シリカ−アルミナ、または、ゼオライトタイプの結晶化シリカ−アルミナに含まれる。従来技術の非常に特定的な場合、貴金属（例えば、パラジウム）の使用は、触媒中の高含有率のゼオライトと組み合わされる。
【０００７】
これらの触媒は、ディーゼル燃料（ディーゼル）の高い選択性および中程度の活性（それらの酸機能は、活性が中程度であることが知られている、低含有率のゼオライト化合物または無定形シリカ−アルミナによって保証される）、または、ナフサの高い選択性および強い活性（それらの酸機能は、より高いゼオライト含有率によって保証される）のいずれかを有する。中間の場合、製造は、ケロセン（ジェット燃料）について最大にされる。
【０００８】
水素化分解反応器においてそれらを供給原料と接触させる前に、触媒は、酸化物の形態で存在する水素化相の触媒元素（一般には、ニッケル・モリブデンＮｉＭｏまたはニッケル・タングステンＮｉＷの組合せ）の硫化によって活性化させられる。この活性化は、現場内（in-situ）（反応器中）または現場外（ex-situ）（反応器の外側）のいずれかで実行される。これらの方法は当業者に公知である。
【０００９】
現場内の方法では、硫化水素が硫化剤である；これは、水素との混合物で直接導入されるか、または、添加された硫化剤、例えば、ＤＭＤＳ（dimethyl disulfide：ジメチルジスルフィド）の分解によって、さらには、始動期間中に水素化分解装置に供給する軽質供給原料中に生来的に含まれる硫化化合物の分解によって発生させられる。
【００１０】
現場外の方法は、２タイプのものであり、単純に硫化されるか、若しくは、硫化されかつ活性化させられるかのいずれかの触媒を生じさせる。第一の場合、触媒は、硫化化合物、例えば、元素硫黄または有機ポリスルフィドと混合され、場合によっては、次いで、水素の非存在下に熱的に処理される。活性硫化相（例えば、硫化ニッケルと、モリブデンまたはタングステン）は、それ故に、未だ形成されない。予備硫化触媒（presulfurized catalyst）への参照がなされる。第二の場合、水素の存在下に予備硫化触媒が活性化させられか、そうでなければ、硫化化合物、例えば、水素と混合された硫化水素Ｈ２Ｓにより直接的に非硫化触媒が処理され、これにより、直接的に、活性硫化相（例えば、混合型硫化物であるＮｉＳ／ＭｏＳ２−ＷＳ２）が生じる。活性化した予備硫化触媒への参照がなされる。
【００１１】
このようにして得られた触媒は、それらの酸機能、したがって、それらの分解能力において、極めて活性である。実際に、それらは、未だにそれらの平衡状態（定常状態）に達していない。それらは、供給原料中に含まれる塩基性の要素（element）である、多かれ少なかれすでにアンモニアに分解されている窒素含有有機化合物によって、未だに毒性化しておらず、あるいはより正確には、不動態化させられていないからである。これらの触媒は、したがって、（始動の）成熟前の条件下に、すなわち、平衡の状態にある触媒が活性でないであろう温度で水素化分解反応を促進するという著しい傾向を有する。
【００１２】
水素化分解反応は、発熱性が非常に大きいので、始動期間中にこの水素化分解反応が制御し難く、触媒床において発熱（exotherm）またはホットスポットを引き起こすという危険性が高い。最悪には、制御されない反応が、反応器の暴走（excursion）を引き起こし、かつ、発散（divergence）さえ引き起こし得、これにより、触媒、並びに反応器の内部または反応器自体が損傷を受けるようなポイントまで温度を上昇させ得る。
【００１３】
したがって、始動期間（始動手順）中の触媒についてのこの水素化分解反応の制御は、安全性の理由のために必須である。
【００１４】
一旦、始動期間が生じれば、操作の数日後、水素化分解装置の供給原料が３００〜３，０００ｐｐｍの含有率の窒素を含有するという事実を考慮して、触媒は、その定常状態において、部分的に、アンモニアを含む、塩基性の窒素含有分子により覆われる。塩基性の窒素含有化合物の所定の吸着−脱着平衡レベルは、それ故に、ゼオライトの酸部位上に得られ、大部分の酸部位は、重々しく中和され、わずかな酸部位は、大きくは中和されておらず、それ故に、触媒は、安定な方法で、予想されたものに従う条件下に作用する。
【００１５】
定常状態にある触媒の状態は、その酸力（acid force）、したがって、炭化水素含有分子を分解するその能力に関して、新鮮な触媒の状態とは大きく異なることは明らかであり、全体的な問題は、実際に、この新鮮な触媒の状態から定常状態にある触媒への移行である。
【００１６】
これが、いわゆる不動態化方法が、酸部位の活性を低減させる目的のためにすでに提案されている理由である。
【００１７】
この不動態化は、水素化分解装置の始動期間中に、したがって、現場で、触媒の酸相の選択的な毒を導入することによって達成され、経時的に一定の生成物品質を得ることが可能となった。それ故に、特許文献１（UOP）は、アンモニアの添加を推奨し、特許文献２（Shell）は、アミンの注入を推奨した。
【００１８】
特許文献３（Chevron）では、窒素含有の選択剤の非硫化触媒上への現場内の添加によってゼオライト触媒をケロセンに関して選択的にすることを目的とする方法が記載されている。この触媒は、大量（例えば、５〜９５％および６０％）の特定のＹゼオライト（シリカ／アルミナ比：２７〜３３）および第VIII族の貴金属（例えば、０．０１〜５％および０．２８％のＰｄ）を含有し、活性相（貴金属）は、金属形態（非硫化）の形態である。分解機能は、水素化機能に対して顕著な位置を有しており、反応をケロセンの生成の方に方向付けるために、軽質ガスおよびナフサを過剰に生じないように反応の始動の際の分解活性を低減させることが必要であった。それを選択的にするというこの目的のために、サイクルの開始時に、液体の量が最大でありかつ気体の量が最小になるまで、処理されるべき供給原料に窒素含有剤が添加される。この操作は、反応温度または３１６℃（実施例）で、活性相の金属形態について現場内で行われる。
【００１９】
特許文献４（China Petroleum）では、硫黄を含有するが、現場外で活性化させられていない触媒上に窒素含有化合物が導入される。
【００２０】
この特許には、水素化基（hydrogenating function）、窒素含有有機化合物、硫化剤（元素硫黄または有機または無機硫化物）および有機溶媒（炭化水素含有油またはエステル）を含む触媒の調製方法が記載されている。この方法は、最初に、モレキュラーシーブ（例えばＹゼオライト）を含み得る触媒上への窒素含有化合物の導入を含み、触媒相（例えばＮｉＷ）は、酸化物の形態であり、この導入の後に、有機溶媒（例えばアセタート、ピーナッツ油）への硫化剤（例えば元素硫黄）の導入、その後の、カバーガスまたは酸素の雰囲気下、高くとも１８０〜３００℃での任意の熱処理が行われる。硫化剤の導入が現場外で行われる場合、最終の熱処理が実行される。得られる触媒は、反応器中に充填され、活性化させられた後に、処理されるべき供給原料と接触させられる。
【００２１】
触媒は、同時に現場外でこのように硝酸処理されかつ硫化され、次いで、現場内で水素下に活性化させられる。したがって、実際に使用のために準備ができているのではなく、触媒相は、装置を始動させるための具体的な段階の間に反応器内で形成されなければならない。実際に、活性化は必要であり、それは、水素下に３５０℃の方に向けて行われる。温度は、次に、３００℃の方に下げられるべきであり、これは、例えば水素化分解により供給原料を処理するためのいわゆる開始温度である。
【００２２】
対照的に、調製期間中の有機溶媒の使用は、安全性および環境に関して欠点を提示することが留意されるべきである。
【００２３】
特許文献５では、出願人はまた、硫黄および窒素を同時に導入した後に、水素下に活性化を行う方法を推奨した。第一の段階では、この方法は、−０〜５０℃の温度で−液体ポリスルフィド触媒およびアンモニアに分解し得る液体窒素含有有機化合物への組み込みを含む。この生成物は、第二段階において、６５〜２７５℃で、水蒸気または湿性カバーガスの存在下に、しかし、水素の非存在下に熱的に処理される。温度は、水素の存在下に２７５℃超に上げられ、硫化／活性化が行われ、これは、現場内または現場外で実施される。
【００２４】
このように有機ポリスルフィドを含有する触媒の水素下での活性化が極めて過激な方法でなされ得、硫化化合物は、約１３０〜１５０℃で急速に硫化水素に分解し、この硫化水素が、水素の使用により、金属ラジカルの硫化を実行することを観察することは可能であった。これらの反応は、発熱性であり、触媒床の加熱を引き起こし得、その大きさは、制御および固定することが困難であり得る。加熱は、ガス流量による熱量の除去の速さに依存する。温度上昇はまた、液体供給原料の導入の前に触媒上に窒素の量としてどれだけ残っているか、特に、成熟前の水素化分解反応の危険性なしに触媒を効果的に不動態化させるためにそれが十分に残されているかどうかを評価することがしばしば困難であるポイントまでの、窒素含有化合物の部分的な脱着を引き起こし得る。ガスよりそれ自体で熱量を除くために効果的である炭化水素含有供給原料の存在下に活性化が行われるならば、温度上昇は下げられる場合がある。それにもかかわらず、このレベルでの分解可能な供給原料の導入は困難である。発熱がそれにもかかわらずこの時点で示されるならば、条件の全ては、反応の暴走（excursion）を引き起こすように結び付けられるだろうからである。
【００２５】
実際、この方法は、危険性を低減させるための非常に重大かつ費用のかさむ予防措置をとることなしには、大して適切でない。
【００２６】
この欠点は、特許文献４（China Petroleum）にもあてはまり、これは、硫黄および窒素を含有するが、未だ活性化させられていない触媒に対応する。
【００２７】
反応器へ非活性化触媒を充填するという事実は、始動手順に重要な結果を有する。実際に、この手順は、必ず、漸増的な温度上昇期を含み、その後に、３２０〜３５０℃の温度で行われる数時間の安定状態（plateau）となり、この安定状態は、活性化段階であり、混合型スルフィドからなる、この活性相を製造するために必要であり、触媒上に予め充填された水素および硫黄により行われる。この追加の段階は、現場内でそれが行われる場合、始動期間に時間を加え、この時間は、その装置（unit）の製造について損失である。
【００２８】
窒素含有化合物による触媒の処理方法はまた、非ゼオライト触媒中の水素化部位を不動態化させるためにも用いられた。それは、不動態化よりもむしろ選択方法の問題である。それ故に、特許文献６（Nippon Mitsubishi Oil）では、硫黄を含有する触媒に適用される、いわゆる不動態化方法が記載されている。ＦＣＣ（Fluidized Bed Catalytic Cracking：流動接触分解）ガソリンの脱流のためのこの方法では、オクタン（オクタンはオレフィンによって供給される）の損失を最小限にしながら硫黄を除去することが探し求められている。したがって、オレフィンの水素化のための活性部位の活性を低減させながら、この部位を脱流に対して活性に維持することが必要であった。この目的のために、塩基性の窒素含有化合物（これは、水素化により活性部位上に本質的に吸着されるという特性を有する）が触媒上に導入される。用いられる触媒は、第VIB族金属−第VIII族金属／アルミナタイプのもの、例えば、ＣｏＭｏまたはＮｉＭｏ／アルミナタイプのものであり、それらはゼオライトに欠いている。窒素含有化合物は、触媒上に、気体または液体の形態で、例えば炭化水素含有溶媒と混合されて、１０モル（化合物）／モル（金属）超の割合で導入される；温度は最大２００℃であるべきことが示される。そうでなければ、窒素含有化合物の吸着を低減させる水素化分解反応が現れるからである。例は、水素化相を酸化物形態で有する触媒が反応器に充填され、硫黄含有化合物が導入され、その後に、水素の存在下に１５０℃で窒素含有化合物（例えばピリジン）によって触媒が処理され、供給原料が次に触媒に送られることを示す。
【先行技術文献】
【特許文献】
【００２９】
【特許文献１】米国特許第５８８８３７７号明細書
【特許文献２】米国特許第３７９４５８０号明細書
【特許文献３】米国特許第５１４１９０９号明細書
【特許文献４】米国特許出願公開第２００９／３０８７９０号明細書
【特許文献５】欧州特許出願公開第３３５７５４号明細書（特開平１−３１０７３９号公報）
【特許文献６】米国特許第６１２０６７９号明細書
【発明の概要】
【発明が解決しようとする課題】
【００３０】
したがって、従来技術において実行されるような現場内不動態化方法は、欠点：
−  それは、水素化装置の始動時間を延長し、オペレータのパートに特別な注意を必要とする；
−  それは、窒素含有化合物（しばしばアンモニア）の注入を必要とし、これは、安全性および環境に関して特別な予防措置を伴う（生成物の貯蔵、注入、流出物の処理等）；
−  触媒が多量の窒素を吸着するので、窒素の量が測定困難である；実際に、現場内不動態化が起こることになる温度で、窒素吸着は、酸部位上で選択的に行われない：他の部位、場合によっては、金属元素は、一時的な方法において低温で窒素を吸着することに寄与し、これにより、全体的に過剰な量の吸着窒素につながる；
−  過剰のアンモニアは、次に、温度上昇期間中に触媒を脱着することになり、これは、二重の欠点を示す：一方で、それは、反応器から下流の設備中の硫酸アンモニウムの形成に寄与し得、これは、煩わしい圧力降下を生じさせ得、ガスコンプレッサの操作を妨げさえする：実際に、ＮＨ３およびＨ２Ｓは硫酸アンモニウムに容易に化合し、これは、装備の冷温部において結晶化する：一般的に、この化合物を連続的に溶解させるために充填水（charged water）により洗浄するための設備が提供されるが、それにもかかわらず、ＮＨ３の有意な流入が異常な状況を引き起こし得る：他方では、この過剰な窒素は、それ自体一体的に、水性の液体流出物内に、流出物処理ステーションにおいて処理することが必要であることを見いだす；
を有することに留意することは可能であった。
【００３１】
環境および安全性に関して受け入れ可能であり、速い始動を可能にするために効果的であり、精製装置に危険を引き起こさない、新しい方法を開発する必要性が存在する。反応器の始動期間における時間の節約により、規格を満たしかつ生産性の有意な増加に相当する石油製品を製造するための条件をより迅速に得ることが可能になる。
【課題を解決するための手段】
【００３２】
本発明は、従来技術の方法の欠点を示さない。
【００３３】
重要な利点は、現場外窒素の導入、現場外硫黄の導入、現場外活性化（活性相の生成）、現場内窒素含有化合物の非使用および酸部位の数に調節された量の窒素を含有する反応器に充填された触媒のために、始動時間が最小になり、触媒によって脱着されるアンモニアの量が最小になり、方法の安全性が強化されることにある。
【００３４】
本発明は、触媒が精製の場所で使用準備に到達する、すなわち、硫化されかつ活性化させられ、窒素と共に充填され、従来技術における場合のように反応器において触媒の硫化により活性化を実行する必要性がない、方法を提案する。触媒は、窒素を含有する。それは、不動態化しているか、さもなければ、最終の不動態化作用が、さらなる操作なく反応器において得られる。
【００３５】
本発明は、特に、ゼオライトを含有する触媒、例えば、水素化分解の触媒に関連する。このものは、最も酸性でありかつ最も活性であり、したがって、始動に難しい。処理は、触媒の硫化および水素化機能の活性化および酸機能の不動態化を含む。この不動態化は、水素化分解装置の始動期間中のあまりに速い分解反応、したがって、暴走（excursion）を防ぐためにゼオライトの酸部位の初期の水素化分解活性を低減させることからなる。
【００３６】
本発明は、より具体的には、少なくとも１種の水素化相と、酸部位を含有する少なくとも１種の無定形シリカ−アルミナまたはゼオライトとを含有する触媒の現場外処理の方法であって、前記方法は、
−  １００℃未満である温度で、アンモニアまたはアンモニアに分解し得る化合物である少なくとも１種の塩基性窒素含有化合物と接触させることによって窒素を導入する段階であって、前記化合物は、０．５〜１０重量％（Ｎの等価な条件において表される）の割合で導入される、段階、および
−  少なくとも２５０℃の温度での水素および硫化水素を含有するガスによる硫化による活性化のための段階であって、この段階は、窒素を導入する段階の前に行われる、段階
を含む、方法に関する。
【００３７】
得られた触媒は、場合によっては、乾燥させられる。
【００３８】
不動態化、すなわち、酸部位上の窒素の固定は、水素下、少なくとも２５０℃での熱処理を通じて達成される。硫化／活性化の段階は、前記窒素含有化合物を導入する段階の前に行われ、得られた触媒は、反応器中に充填され、最終の不動態化は、有利には、反応器中で達成される。触媒は、有利には、液体窒素含有化合物の導入後に現場外で乾燥させられる。
【００３９】
好ましくは、窒素含有化合物は、水溶性アミンの群の中から選択される。有利には、窒素含有化合物は、溶媒、好ましくは水の存在下に乾式含浸によって導入される。好ましくは、触媒は、次いで、乾燥させられる。一般的に、窒素を導入する段階は、水素の非存在下に行われる。
【００４０】
硫黄および窒素は、得られた触媒が５〜２５重量％の硫黄および０．１〜１０重量％の窒素、好ましくは８〜１５重量％Ｓおよび１〜５重量％Ｎを含有するような方法で導入される。
【００４１】
好ましくは、水素化相として、触媒は、第VIB族の少なくとも１種の元素および第VIII族の少なくとも１種の非貴金属元素を含有する。方法は、ゼオライトを含有する触媒に特に良好に適用する。
【００４２】
方法は、水素化分解触媒のために特に良好に、特に、ゼオライト、特に、ＹまたはＵＳＹ（Ultra Stable Y）ゼオライトと、少なくとも１種の水素化元素、ほとんどの場合、第VIII族の元素の、貴金属または非貴金属、好ましくは、非貴金属とを含有するものに適用する。
【００４３】
本発明によってカバーされる好ましい触媒は、少なくとも１種のゼオライトと、２〜８重量％（酸化物ＮｉＯに基づいて計算される）の第VIII族の少なくとも１種の元素、一般的にはニッケルと、１０〜３０重量％（酸化物ＭｏＯ３、ＷＯ３に基づいて計算される）の第VIB族の少なくとも１種の非貴金属元素、一般的にはモリブデンおよびタングステンとを含有する。好ましくは、触媒は、ＮｉＭｏまたはＮｉＷの対を含有する。他の元素、例えば、リン、ホウ素等が、添加剤を経由して触媒中に存在し得る。
【００４４】
第VIB族および第VIII族のこれらの触媒元素は、処理されるべき触媒中で酸化物の形態である。
【００４５】
本発明による方法により、新しい触媒（未だ使用されていない触媒）または再生触媒（再生される触媒反応から得られる使用済み触媒；再生方法は、当業者に知られている）を処理することが可能になる。
【００４６】
本発明はまた、炭化水素含有供給原料の転換方法、好ましくは、水素化分解方法における、本発明による方法により得られる触媒の使用に関する。
【発明の効果】
【００４７】
本発明によると、現場外窒素の導入、現場外硫黄の導入、現場外活性化（活性相の生成）、現場内窒素含有化合物の非使用および酸部位の数に調節された量の窒素を含有する反応器に充填された触媒のために、始動時間が最小になり、触媒によって脱着されるアンモニアの量が最小になり、方法の安全性が強化される。
【発明を実施するための形態】
【００４８】
（発明の詳細な説明）
酸部位を含有するあらゆるゼオライトが処理され得る。これらのゼオライトまたはモレキュラーシーブの中で、Y型またはＵＳＹ（Ultra Stable Y）、ＭＦＩまたはＺＳＭ−５、ベータ、オメガ、または四面体の位置中にアルミニウム原子を有し、かつ、酸素架橋を介してケイ素によって取り囲まれ、各四面体アルミニウム原子の隣りに置かれるプロトンＨ＋を生じさせる任意の結晶化アルミノケイ酸塩のものを挙げることが可能である。本発明から有益であり得るゼオライトは、Meier, W. M.らの研究「Atlas of Zeolite Structure Types,4th Ed、Elsevier:Boston(1996)」に記載されている。基質中のゼオライト含有率（ゼオライト（単数または複数）＋バインダ（単数または複数））は、１〜７０重量％、より一般的には３〜５０重量％、一層より好ましくは５〜３０重量％である。
【００４９】
少なくとも１種の塩基性窒素含有化合物と接触させることにより窒素を導入する段階は、この触媒上で行われる。この段階は、硫化段階とは別である。窒素および硫黄は、一緒には導入されない。
【００５０】
この化合物は、アンモニアまたは水素化分解操作の条件下にアンモニアに分解され得る化合物である。窒素含有化合物は、気体状態で導入され得るが、好ましくは液体状態である。
【００５１】
好ましい化合物は、アミンの系統に由来する。例えば、一級、二級または三級のアミン、ジアミンおよびポリアミン、アルキルアミン、アリールアミン、アリールアルキルアミン、アニリン、メチルアニリン、ジメチルアニリン、ジフェニルアミン、およびトリフェニルアミンである。好ましいアミンは、アルキルアミン、特にエタノールアミン、例えば、Ｎ−メチルジエタノールアミン（N-methyldiethanolamine：ＭＤＥＡ）またはＮ−メチルエタノールアミン（N-methylethanolamine：ＭＡＥ）、トリエタノールアミン（triethanolamine：ＴＥＡ）、その他、例えば、３−ジエチルアミノ−プロピルアミン（3-diethylamino-propylamine：ＤＥＡＰＡ）またはＮ，Ｎ−ジメチルジプロピレントリアミン（N,N-dimethyldipropylenetriamine：ＤＭＡＰＡＰＡ）、トリ−ｎ−ブチルアミン（tri-n-butylamine：ＴＮＢＡ）、ヘキサデシルアミン（hexadecylamine：ＨＤＡ）、およびオレイルアミン（oleylamine：ＯＬ、オクタ−９−デセニルアミン）である。
【００５２】
水溶性アミンは、最も使用し易い。しかしながら、必要ならば、アルコール、白色精（white spirit）、または、方法の条件下に、選択された窒素含有化合物を溶解させるために公知の他の無機または有機の液体等の他の溶媒を使用することも可能である。
【００５３】
触媒上の窒素の導入が行われる温度は、１００℃未満であり、好ましくは、水素の非存在下に行われる。最良の不動態化効果は、所望量の窒素が触媒粒子の全体にわたって均一に分布した時に達成される。この均一性は、例えば、この段階を行うための流動床の使用に由来する。
【００５４】
この窒素含有化合物を導入する便利な方法は、それを溶媒中に希釈し、次いで、触媒の細孔容積を満たすことを可能にする乾式含浸を開始することである。次に、触媒は、乾燥させられ、部分的、好ましくは完全にこの溶媒を蒸発させる。水溶性窒素含有化合物が好ましくは用いられることになり、これは、溶媒として水を用いることを可能にする。この構成は、環境、安全性、およびコストの観点から好ましい。
【００５５】
最終の不動態化作用は、ゼオライトの酸部位上の窒素含有化合物の選択的固定からなる。それは、水素下、少なくとも２５０℃で、窒素を含有する触媒を熱処理する間に仕上げられる。この固定は、現場外で達成され得るが、等しく現場内で反応の始動の間に達成され得る。この最終の作用は、窒素含有前駆体が、一時的吸着部位を、ゼオライトの酸部位を選択的にカバーするために、この窒素含有分子の元の状態で、あるいは、アンモニアに部分的に分解された形態で部分的に脱着することからなる。
【００５６】
窒素は、得られた触媒が０．１〜１０重量％の窒素（Ｎの重量により計算される）、好ましくは、１〜５重量％Ｎを含有するように導入される。窒素の量は、触媒のタイプに基づいて、より具体的には、所望の酸部位の数および不動態化の程度に基づいて適合させられる。
【００５７】
水素化分解触媒の酸部位の数および力（force）は、この触媒中のゼオライトの割合並びにゼオライトのタイプに依存する。酸部位の数および力は、結晶骨格のシリカ／アルミナ比を用いて調節され得ることが知られている。それ故に、最も酸性の触媒、すなわち、最も多く分解を引き起こし、好ましい生成物としてナフサを得ることを可能にするものは、より多量のゼオライトを含有し、これは、それ自体、中程度の結晶骨格を有するＳｉ／Ａｌ比に起因して酸部位を豊富に含む。好ましい生成物としてディーゼル燃料（ディーゼル）を得ることを可能にする触媒は、中程度の割合のゼオライトを含有し、これは、それ自体、大きくなった骨格を有するＳｉ／Ａｌ比に起因して酸部位に乏しい。所定の触媒は、ゼオライトを含有しておらず、単に、無定形アルミノケイ酸塩を含有しており、その酸部位は、結晶構造を有するものより強力ではない。一つの中間的カテゴリーは、ケロセン（ジェット燃料）に関して相当に選択的である触媒に相当する。
【００５８】
ナフサに関して選択的である触媒では、窒素の量は、しばしば、２〜１０重量％（Ｎの重量で計算される）であり、それは、ディーゼルターゲットの方に向けられた触媒については、むしろ０．５〜４重量％のＮであるだろう。
【００５９】
本方法はまた、水素化相の硫化／活性化を含む。それは、窒素含有化合物の導入と同時ではなく、その前に行われる。
【００６０】
硫化／活性化の段階は、常に、水素の存在下に行われる。それは、水素および硫化水素の混合物（Ｈ２／Ｈ２Ｓ）を含有するガスにより、少なくとも２５０℃の温度、大気圧であり得る圧力で行われる。それは、好ましくは、有機溶媒の非存在下に行われる；これは、安全性および工業的使用に関して利点を提供する。有利には、温度は、３００℃より高いか、または、せいぜい少なくとも３２０℃であり、特に、ＮｉＷ対の場合には、さらには３５０℃である；これは、より複雑な活性化、すなわち、活性な硫化相のより良好な形成を可能にする。
【００６１】
窒素の導入は、現場外で硫化されかつ活性化させられた活性相をすでに含有する触媒について現場外で行われる。硫化／活性化段階は、好ましくは、水素および硫化水素の混合物（Ｈ２／Ｈ２Ｓ）を含有するガスにより、少なくとも２５０℃の温度および大気圧で行われる。窒素を含有する、硫化されかつ活性化させられた触媒が得られる。
【００６２】
不動態化の仕上げのための作用は、アンモニアに分解されてもよい塩基性窒素含有化合物の酸部位上の選択的固定からなり、この作用は、好ましくは、反応器中の触媒の温度上昇の間に現場内で水素圧力下に行われる。
【００６３】
この場合、硫化され、活性化させられ、かつ、窒素を充填された触媒は、現場外で乾燥させられ、その後に、反応器に充填され得る。乾燥により、液体窒素含有化合物により窒素の導入のために用いられた溶媒の少なくとも一部を除去することが可能になる。
【００６４】
最終の不動態化作用は、同じく現場外で行われ得る。
【００６５】
本発明による方法は、硫化／活性化の工程が、窒素を導入する段階の後に行われる、本発明によらない方法との比較による２つの理由のために好ましい。第一の理由は、本発明によらない方法では、硫化／活性化の間の窒素のわずかな損失に注意することが可能であったことであり、これは、吸着される窒素の初期量の調節を必要とし、調製方法を複雑にし得る。
【００６６】
第二の理由は、硫化触媒の自己加熱特性（self-heating property）に関する。
【００６７】
第VI族および第VIII族の金属、例えば、コバルトまたはニッケルと、モリブデンまたはタングステンとをベースとし、硫黄を含有する水素化処理／水素化分解触媒は、自己加熱の性質を有する。この性質は、硫化相の量によって多かれ少なかれ明白である：活性化させられた触媒については高く、依然として本質的に酸化物および硫黄を含有する化合物を含有する触媒については低くなる。この自己加熱現象は、当業者に知られている。
【００６８】
本発明では、すでに活性化させられ、したがって、すでに自己加熱する、触媒上に窒素を導入するという事実により、この効果の低減が可能となる。理由は、窒素含有化合物の存在であり得、それはまた、乾燥操作が、所定量の酸素の存在下に触媒を上昇した温度にさせるという結果を有することであり得る。それ故に、硫化相の表面酸化、または、最低限でも、この金属硫化相上の酸素の化学吸着は、自己加熱効果を低減させるという効果を有する。これは、本発明の極めて重要な利点を構成する。用いられる溶媒が水であるならば、乾燥は、例えば、１２０〜１４０℃の温度で、空気または酸素が激減した空気の存在下になされ得る。
【００６９】
窒素の導入は、好ましくは、現場外で、移動中の触媒粒子上に行われる。触媒床は、好ましくは、移動床、例えば、循環床（circulating bed）、流動床、膨張床（expanded bed）、沸騰床、または、回転床である。
【００７０】
流動床を使用する利点は、床全体にわたって窒素の均一な分布を得ることができることであり、特に、それが液体によって運ばれる場合である。
【００７１】
これは、従来技術のように、液体の形態若しくは気体の形態のいずれかで、現場内で反応器における固定床に窒素が運ばれる時の場合にはあてはまらない。この窒素は、反応器中で、大いに不均衡な方法で分配され得、高い窒素濃度の勾配を伴う。不動態化レベルにおけるこれらの偏差は、不動態化が不十分であるだろう帯域において局所的に発熱を生じさせ得る。
【００７２】
対照的に、本発明に従って調製された触媒では、窒素含有率が統計的に、規格（specification）に相当する平均値から多くとも２０％前後変動することに注意することは可能であった。
【００７３】
この平均含有率は、０．５〜１０重量％（Ｎに関して表される）、好ましくは、１〜５重量％Ｎである。
【００７４】
窒素の導入は、窒素含有化合物を含有する溶液による乾式含浸技術によってなされ得る。それは、公知の方法で、多かれ少なかれ完全に（好ましくは完全に）触媒の細孔容積を満たすように行われる。
【００７５】
それが現場外で行われる場合、硫化／活性化は、有利には、移動中の触媒粒子について行われる。触媒床は、好ましくは、移動床、例えば、循環床、流動床、膨張床、沸騰床、または回転床である。流動床、好ましくは移動床を用いる利点は、床全体にわたる硫黄の均一な分布を得ることができることにある。
【００７６】
この利点は、触媒が既に、上記の床のタイプにおいて記載されたように現場外で導入された窒素を含有する場合に特に有利である；硫化／活性化および酸部位上に窒素を固定することによる不動態化は均一になされる。
【００７７】
本発明はまた、炭化水素供給原料の転換方法、好ましくは、水素化分解方法における、本発明による方法によって得られた触媒の使用に関する。
【００７８】
水素化分解方法は、重質石油供給原料、しばしば、真空蒸留物を、種々のより精製されかつより軽質の生成物、特に、潤滑油のベース、ディーゼル燃料、ケロセン（またはジェット燃料）、およびガソリンに転換することからなる。それは、水素の存在下に、一般的には１００〜２００バールの圧力および３００〜４００℃の温度で行われる。この方法は、従来技術において広範に記載されている。
【００７９】
水素化分解方法を操作に置くことは、水素の存在下に、反応温度まで温度を徐々に上げることを含む始動期間によって始まる。不動態化は、必要であれば、この段階の間に仕上げられる。引き続き、より高い温度で、平衡レベルにおいてアンモニアが部分的に脱着し、触媒が、その定常状態に相当する活性を回復する。
【００８０】
それ故に、本発明による方法により、水素化相の硫化／活性化の処理および酸部位上の窒素の導入のより良好な制御が可能となる；より良好に不動態化するだけではなく、確立された操作において非常に活性でもある触媒が、下記に示す実施例のようにこうして得られる。
【００８１】
（実施例）
（実施例１：比較用−触媒Ａ−Ｈ２／Ｈ２Ｓによる硫化／活性化、窒素の導入なし）
２００ｍＬの市販の水素化分解触媒であって、約２０％のＵＳＹゼオライト、アルミナ、および４．３重量％のＮｉＯおよび２２．７重量％のＷＯ３を含有する、触媒を、ガラス製反応器に充填し、Ｈ２／Ｈ２Ｓの存在下、以下の条件下で硫化した：流量：毎時Ｈ２Ｓ  ２５リットルおよびＨ２  ３７リットル、３５０℃まで２℃／分で温度上昇させ、この温度での４時間の安定状態を伴い、Ｎ２の流れによって冷却し、その後、４時間にわたって外気に曝露した。
【００８２】
硫化され、活性化させられた触媒Ａが得られ、このものは、７．１重量％の硫黄を含有し、これは、ＷＳ２およびＮｉ２Ｓ２硫化物についての理論的化学量論量の９５％に相当する。
【００８３】
（実施例２：比較用−触媒Ｂ−硫化するが、活性化なし、次いで、アミンＭＤＥＡにより窒素を導入する）
実施例１において用いられた酸化物触媒２００ｍＬに、トルエン中のＴＮＰＳ（３７重量％の硫黄を含有するtert-nonyl polysulfide（ｔｅｒｔ−ノニルポリスルフィド））の溶液を含浸させ、１４０℃でＮ２の流れ下に乾燥させた。
【００８４】
次に、この触媒１２０ｇ（乾燥触媒をベースに表される）に、２重量％のＮを導入するための、水４４ｍＬ中のＭＤＥＡ（メチルジエタノールアミン）４ｍＬの溶液４８ｍＬを含浸させ、次いで、１２０℃で空気／窒素混合物の流れ下に再度乾燥させる。触媒の硫黄含有率は、７．３重量％であり、窒素の含有率は２．１６％である。
【００８５】
触媒Ｂ（硫化されているが、活性化させられておらず、窒素を含む）がこのようにして得られた。この触媒は、従来技術のUS-2009/308790の触媒に類似する。
【００８６】
（実施例３：本発明に合致する触媒Ｃ１および本発明に合致しない触媒Ｃ２−Ｈ２Ｓ／Ｈ２による硫化／活性化、その後またはその前の、アミンＭＤＥＡによる窒素の導入）
実施例１の硫黄含有触媒Ａ  １２０ｇ（乾燥触媒ベースに関して表される）に、水４４ｍＬ中ＭＤＥＡ（メチルジエタノールアミン）４ｍＬの溶液４８ｍＬを含浸させ、２％Ｎを導入し、次いで、１２０℃で空気／窒素混合物の流れ下に乾燥させた。硫化され、活性化させられた触媒Ｃ１であって、窒素を含有する、触媒を得た。触媒の硫黄含有率は７．１重量％であり、窒素含有率は２．０３％である。
【００８７】
自己加熱特性は、以下のようにして測定される。触媒を、一辺１インチの立方体メッシュボックス中に置き、熱電対をボックスの中心に置く；立方体を、温度Ｔに予備加熱されたオーブンに置く。温度を記録する。炉への導入後６時間内にこの温度がレベルＴ＋６０℃に達した時に、試験は、陽性であると呼ばれ、実験は、１０℃低い温度で再開される。逆に、試験が陰性であるならば（温度がＴ＋６０℃に達しない）、試験は、Ｔ＋１０℃で、陽性試験を提供する温度レベルＴ’が見いだされるまで繰り返される。結果は、Temperature Critique d’Auto-echauffement[Critical Self-Heating Temperature：臨界自己加熱温度］（ＴＣＡＥ）によって公表され、これは、５℃ずつ下げられる値Ｔ’によって表現される（Ｔ’−５℃）。
【００８８】
触媒Ｃ１のＴＣＡＥは９５℃であり、これは、触媒は法に従って自己加熱として分類されるが、空気中での取扱いが許容されることを意味する。
【００８９】
触媒Ｃ２は、Ｃ１とは逆の順序で調製され、すなわち、最初に不動態化を行い、次いで、硫化／活性化を行った。１３０ｇ（乾燥触媒ベースに関して表される）の量の、実施例１において用いられたものと同じ市販の水素化分解触媒に、水４７．７ｍＬ中にＭＤＥＡ（メチルジエタノールアミン）４．３ｍＬを含有する溶液５２ｍＬを含浸させ、２％Ｎを導入し、次いで、１２０℃で空気／窒素混合物の流れ下に乾燥させた。次に、１２０ｇをガラス製反応器に充填し、Ｈ２／Ｈ２Ｓ（毎時Ｈ２Ｓ  ２５リットル、Ｈ２  ３７リットル）の存在下に硫化した。その際には、３５０℃までの２℃／分で温度上昇させ、３５０℃での４時間の安定状態とし、Ｎ２の流れにより冷却し、次いで、外気に曝露した。硫化され、活性化させられた触媒Ｃ２であって、６．９重量％のＳおよび１．５８重量％のＮを含有する、触媒が得られた。
【００９０】
触媒Ｃ１のＴＣＡＥは４５℃であり、これは、触媒は、自己加熱に対して非常に鋭敏であり、大規模でのそれの空気中の取扱いは、制御されない加熱現象を生じさせ得ることを意味する。
【００９１】
（実施例４：触媒の評価）
下記試験は、触媒上の現場外での窒素の導入の効果、すなわち、確立された操作における活性に影響を及ぼすことなく強力な初期活性を中和することの効果を実証する。
【００９２】
試験の手順は、ｎ−ヘプタンの分解されたおよび異性化した生成物への転化を用いた。転化の値のみが下記に公表される。それらは、触媒活性の力の指標であるからである。転化率は、転化したｎ−ヘプタンの重量をｎ−ヘプタンの初期重量で除算したものに関して表される。
【００９３】
（触媒Ａ（硫化され、活性化させられるが、Ｎの導入なし）についての試験１）
触媒Ａ  １０ｇを、試験装置の反応器に充填した。供給原料は、ｎ−ヘプタンであり、１重量％Ｓの割合でのＤＭＤＳ（dimethyl disulfide：ジメチルジスルフィド）と、アミンＤＥＡＰＡ（diethylaminopropylamine：ジエチルアミノプロピルアミン）により０．１重量％（１０００重量ｐｐｍ）のＮとが添加されている。これらのレベルの硫黄および窒素は、典型的なＶＧＯ（Vacuum Gas oil：真空ガスオイル）において見いだされるものを示す。全圧を３０バールに設定し、温度を１００℃とし、次いで、１の毎時空間速度（ＬＨＳＶ）に相当する流量で原料を注入した；２℃／分の上昇の温度速度により温度を３００℃とし、２時間にわたり高さを維持する。３００℃で測定されたｎ−ヘプタンの転化率は２６％である。
【００９４】
３６時間にわたって供給原料を維持し、結果、触媒は、供給原料によって提供された１，０００ｐｐｍの窒素と平衡に達した。次いで、２℃／分の速度で温度を４００℃まで上昇させ、次いで、２４時間にわたって高さを維持した。ｎ−ヘプタンの転化率は、３３％と測定される。
【００９５】
（触媒Ｂ（硫化されるが、活性化なし、Ｎが導入される）についての試験２ａおよび２ｂ）
試験２ａの手順は、触媒Ｂは活性化させられておらず、水素下３６０℃での安定状態による現場内の活性化期間を必要とするという事実を考慮する。
【００９６】
触媒Ｂ  １０ｇを、試験装置の反応器に充填した。３０バールに全圧を設定し、２℃／分の上昇の温度速度により温度を３５０℃とし、次いで、２時間にわたって高さを維持した。次に、１００℃に温度を下降させ、次いで、１のＬＨＳＶで供給原料を注入する；２℃／分で温度を３００℃とし、次いで、２時間にわたって高さを維持した。ｎ−ヘプタンの転化率は、３００℃で測定されず（＜１％）、これは、酸部位の不動態化に由来する。２℃／分の速度で３６０℃に温度を上昇させ、次いで、安定状態で２時間の後、転化率が決定される。それは１０％である。
【００９７】
次いで、供給原料を、３４時間にわたって維持し、結果、触媒は、供給原料によって提供された１，０００ｐｐｍの窒素と平衡に達した。次いで、２℃／分の速度で４００℃に温度を上昇させ、次いで、安定状態での２４時間の後、転化率が測定される。この時、触媒は、定常状態にあるとみなされる。ｎ−ヘプタンの転化率は２８％である。
【００９８】
試験２ｂでは、触媒Ｂも、触媒Ａに対して用いられたような標準的な手順を用いることによって他のものと比較された。すなわち、触媒Ｂ  １０ｇを充填し、３０バールに全圧を調節し、温度を１００℃とし、１のＬＨＤＶで供給原料を注入する。２℃／分の上昇の温度速度により温度を３００℃とする。３００℃で２時間の後、転化率は検出不能であり（＜１％）、これは、酸部位の不動態化に由来する。２℃／分の速度で３６０℃に温度を上昇させた。安定状態での２時間の後、転化率は６％である。
【００９９】
次いで、３４時間にわたって供給原料を維持し、次いで、２℃／分の速度で４００℃に温度を上昇させ、次いで、安定状態での２時間の後、転化率が決定され、これは２３％である。
【０１００】
（触媒Ｃ１およびＣ２（硫化され、活性化させられ、Ｎが導入される）についての試験３ａおよび３ｂ）
触媒Ｃ（硫化され、活性化させられ、２重量％の窒素を含有する）  １０ｇを、試験手順２ｂにより試験した。３００℃で２時間の後、酸部位の不動態化に起因して、触媒Ｂの場合と同様に転化率は検出されない（＜１％）。２℃／分の速度で３６０℃に温度を上昇させ、次いで、安定状態での２時間の後、検出可能な転化率は存在しない（＜１％）。
【０１０１】
次いで、３４時間にわたって供給原料を維持し、次いで、２℃／分の速度で４００℃に温度を上昇させ、次いで、安定状態での２４時間の後、転化率が測定され、これは３４％である。
【０１０２】
以下の表により、触媒結果が要約される。
【０１０３】
【表１】
2014034030.tif 000002
【０１０４】
結果は、不動態化させられなかった触媒Ａは、反応の始動から非常に活性であることを示す。この理由のために、それは、窒素含有化合物の現場内の注入のための特別な手順なく開発の実際の条件下にそれ自体を使用するには危険であるだろう触媒である。後に、窒素含有供給原料を用いて３００℃で観察される安定状態により、それを不動態化させることが可能となり、それは、４００℃での参照活性を有する。
【０１０５】
触媒Ｂは、３００℃で活性がないことによって示されるように、不動態化させられている。３６０℃で、驚くべき方法で、それは、既に所定の活性を示す。このポイントでのこの分解活性を説明するために、Ｈ２下の硫化物前駆体のＨ２Ｓへの分解によって１３０〜１５０℃に向けて開始し、Ｈ２ＳおよびＨ２による酸化物の硫化によって継続する現場内活性化相を引き起こすことが可能である。この反応は速くかつ非常に発熱性であり、これは、２つの結果を有する。第一に、それは、所定量の窒素含有化合物の脱着をもたらし、したがって、不動態化の有効性を低減させる効果を有する。これは、試験２ｂの場合における３６０℃での有意な転化率を説明し得る。
【０１０６】
試験２ａの場合、活性化手順は、３５０℃での段階によって終わり、これによって、窒素含有化合物の所定の脱着が引き起こされ、また、この有効性に乏しい不動態化効果が強調される。
【０１０７】
第二に、現場内で得られた硫黄含有相は、品質に乏しいものであり、これは、確立された操作における低減した転化率によって反映される。
【０１０８】
最後に、試験手順は、現場内活性化によって延長されることが留意されるべきである。
【０１０９】
Ｃ１およびＣ２触媒は、容易な始動と良好な最終活性との間の最良の妥協を示す。それらは、十分に不動態化させられ（３００℃で活性ゼロ、３６０℃で低い活性）、良好な定常状態活性を有する。対照的に、生成物Ｃ２のＴＣＡＥは、それは空気中で容易に取り扱われ得ることを示し、これは、さらなる利点である。